(57)【特許請求の範囲】
【請求項１】
単量体、重合開始剤および架橋剤を含む単量体水溶液の投入口と、前記単量体および生成した含水重合体が搬送されるエンドレスベルトと、前記含水重合体の排出口とを有する連続重合装置を用いた吸水性樹脂の連続製造方法であって、
前記連続重合装置は、側面および天井面が覆われており、
下記式１で規定される装置空隙率が１．２〜２０の範囲であり、重合開始温度が６０℃以上である、吸水性樹脂の連続製造方法。
【数１】
0004688535.tif 000009
Ａ（ｃｍ２）：重合時の前記含水重合体の、前記エンドレスベルトの幅方向に対する最大断面積
Ｂ（ｃｍ２）：前記連続重合装置のエンドレスベルトと前記連続重合装置の天井面との間の空間の、前記エンドレスベルトの幅方向に対する最大断面積
【請求項２】
下記式２で規定される重合体膨張倍率が２〜５００倍の範囲である、請求項１に記載の吸水性樹脂の連続製造方法。
【数２】
0004688535.tif 000010
Ａ（ｃｍ２）：重合時の前記含水重合体の、前記エンドレスベルトの幅方向に対する最大断面積
Ｃ（ｃｍ２）：前記単量体水溶液の、前記エンドレスベルトの幅方向に対する仕込み断面積
【請求項３】
下記式３で規定される装置高さ比が、重合区間の９０％以上の区間において１０〜５００の範囲である、請求項１または２に記載の吸水性樹脂の連続製造方法。
【数３】
0004688535.tif 000011
Ｄ（ｃｍ）：前記単量体水溶液の仕込み厚さ
Ｅ（ｃｍ）：前記エンドレスベルトから前記連続重合装置の天井面までの最大高さ
重合区間：単量体水溶液の投入口から含水重合体の排出口までの区間
【請求項４】
前記装置高さ比が、前記エンドレスベルトの進行方向に対して変化する、請求項３に記載の吸水性樹脂の連続製造方法。
【請求項５】
前記単量体水溶液の投入口側の装置高さ比が、前記含水重合体の排出口側の装置高さ比より大きい、請求項４に記載の吸水性樹脂の連続製造方法。
【請求項６】
前記連続重合装置の天井面に設置された紫外線照射装置から、前記単量体水溶液または前記含水重合体に対して、紫外線が照射される、請求項１〜５のいずれか１項に記載の吸水性樹脂の連続製造方法。
【請求項７】
前記連続重合装置の天井面の少なくとも一部は、高さに関して可動性である、請求項１〜６のいずれか１項に記載の吸水性樹脂の連続製造方法。
【請求項８】
前記単量体水溶液に含まれる水を沸騰状態で蒸発させながら、前記単量体を重合させる、請求項１〜７のいずれか１項に記載の吸水性樹脂の製造方法。
【請求項９】
重合開始剤が添加された前記単量体水溶液を前記連続重合装置に供給した時点から、前記含水重合体が前記連続重合装置から排出されるまでの時間として定義される重合時間が５分以下である、請求項１〜８のいずれか１項に記載の吸水性樹脂の製造方法。
【請求項１０】
前記単量体水溶液における、前記単量体の濃度が４０質量％以上である、請求項１〜９のいずれか１項に記載の吸水性樹脂の製造方法。
【請求項１１】
重合開始温度と、重合中の最高到達温度との差ΔＴが６０℃以下である、請求項１〜１０のいずれか１項に記載の吸水性樹脂の製造方法。
【請求項１２】
前記エンドレスベルト上に供給される単量体水溶液の温度が50℃以上である、請求項１〜１１のいずれか１項に記載の吸水性樹脂の製造方法。
【請求項１３】
前記単量体が、単量体の総モル数に対して７０モル％以上１００モル％以下のアクリル酸および／またはその塩を含む、請求項１〜１２のいずれか１項に記載の吸水性樹脂の製造方法。
【発明の詳細な説明】
【技術分野】
【０００１】
本発明は、吸水性樹脂の連続製造方法に関する。より詳しくは、本発明は、水溶液中に含まれる単量体の連続重合によって、吸水性樹脂を製造する方法に関する。本発明の方法によって製造された吸水性樹脂は、紙おむつや生理用ナプキンなどの衛生用品、土壌用保水剤などに有効に用いられる。
【背景技術】
【０００２】
吸水性樹脂は、優れた吸水力を有する樹脂であり、その特性を活かして幅広い用途に適用されている。例えば、吸水性樹脂は、紙オムツ、生理用ナプキンなどの衛生用品、土壌用保水剤などに適用されている。
【０００３】
このような吸水性樹脂（高吸水性樹脂、吸水性ポリマーとも呼ばれる）は、例えば、日本工業規格（ＪＩＳ）Ｋ７２２３−１９９６に記載されており既に公知である。上記の吸水性樹脂としては、例えば、ポリアクリル酸部分中和物架橋体、澱粉−アクリル酸グラフト重合体の加水分解物、酢酸ビニル−アクリル酸エステル共重合体ケン化物、アクリロニトリル共重合体若しくはアクリルアミド共重合体の加水分解物又はこれらの架橋体、及びカチオン性モノマーの架橋体等が知られている。
【０００４】
吸水性樹脂は、生理用品や土壌用保水剤における使用量が比較的大きいため、吸水性樹脂を用いた製品のコスト競争力にも大きな影響を及ぼす。そこで、吸水性樹脂の製造コストを削減する技術の開発が、所望されている。
【０００５】
吸水性樹脂を水溶液重合によって製造する場合には、単量体および重合開始剤を含む水溶液を準備する。該水溶液において水溶液重合を進行させ、ゲル状の含水重合体を得る。含水重合体を解砕した後、粒子状の含水重合体を乾燥させて、粒子状のベースポリマーを得る。続いて、ベースポリマーを表面架橋させることによって、吸水性樹脂を得る。
【０００６】
かような工程においては、含水重合体の乾燥に多量のエネルギーが必要である。そこで、高濃度の単量体水溶液を用いて含水量の少ない含水重合体を製造する方法が提案されている（例えば、特許文献１および特許文献２参照）。しかしながら、提案されている方法に従って製造される吸水性樹脂は、生成する吸水性樹脂の吸収倍率の割に可溶分量が多いなど、吸水特性に関して問題があった。理由は明確ではないが、高濃度重合の重合初期に生成する高分子量の成分が、吸水特性に悪影響を及ぼすと考えられる。
【０００７】
そこで、製造される吸水性樹脂の吸水特性を高めるために、単量体濃度が低い水溶液を用いて、一定温度以下に温度を制御しながら、重合させる技術が開発された（例えば、特許文献３および特許文献４参照）。緩やかな重合条件を採用することによって、吸水特性に優れる吸水性樹脂を得ることが可能である。しかしながら、重合反応中には重合熱が発生するため、重合反応液を除熱する必要がある。また、含水量の多い含水重合体を乾燥させるために多くの熱量が必要である。つまり、特許文献３および特許文献４に開示されている技術は、吸水性樹脂の吸水特性の向上には貢献するが、製造コストに関して改良の余地を残していた。
【０００８】
製造コストおよび品質の双方を満たす技術としては、アクリル酸またはそのナトリウム塩を高濃度で含む水溶液を、重合開始温度を高く設定し、水を蒸発させながら重合させる方法が開示されている（特許文献５参照）。かような方法を用いれば、重合中の除熱が不必要であるため、除熱に要するコストを削減できる。また、形成される含水重合体の含水量が少ないため、乾燥に要するコストを削減できる。しかも、製造される吸水性樹脂の吸水特性も優れている。
【０００９】
このように、吸水性樹脂の製造方法については、様々な技術が提案されているが、吸水特性に優れる吸水性樹脂を、効率的に製造する手法の開発が、依然として所望されている。
【特許文献１】特開昭５８−７１９０７号公報
【特許文献２】米国特許第４９８５５１８号明細書
【特許文献３】特開平４−１７５３１９号公報
【特許文献４】特開平１１−２２８６０４号公報
【特許文献５】特開２００２−２１２２０４号公報
【発明の開示】
【発明が解決しようとする課題】
【００１０】
そこで、本発明の目的は、吸水特性に優れる吸水性樹脂を、効率的に製造する手法を提供することである。
【課題を解決するための手段】
【００１１】
本発明は、単量体、重合開始剤および架橋剤を含む単量体水溶液の投入口と、前記単量体および生成した含水重合体が搬送されるエンドレスベルトと、前記含水重合体の排出口とを有する連続重合装置を用いた吸水性樹脂の連続製造方法であって、前記連続重合装置は、側面および天井面が覆われており、下記式１で規定される装置空隙率が１．２〜２０の範囲である、吸水性樹脂の連続製造方法である。
【００１２】
【数１】
0004688535.tif 000002
【００１３】
Ａ（ｃｍ２）：重合時の前記含水重合体の、前記エンドレスベルトの幅方向に対する最大断面積
Ｂ（ｃｍ２）：前記連続重合装置のエンドレスベルトと前記連続重合装置の天井面との間の空間の、前記エンドレスベルトの幅方向に対する最大断面積
【発明の効果】
【００１４】
本発明の連続製造方法を用いることによって、吸水特性に優れる吸水性樹脂が、連続的に効率よく製造される。
【発明を実施するための最良の形態】
【００１５】
まず、本発明の吸水性樹脂の連続製造方法について、図面を参照しながら、簡単に説明する。
【００１６】
図１は、本発明の連続製造方法に用いられる連続重合装置１０の概略図である。ただし、連続重合装置１０は、本発明に用いられる連続重合装置の一実施形態にすぎず、図１に示す連続重合装置に、本発明の技術的範囲が限定されるものではない。
【００１７】
まず、単量体、重合開始剤および架橋剤を含む単量体水溶液が、単量体水溶液の投入口１１０を通じて、エンドレスベルト１２０上に供給される。エンドレスベルト１２０は可動性であり、エンドレスベルト１２０の移動に伴い、供給された単量体水溶液が搬送される。エンドレスベルト１２０上を搬送される過程で、単量体水溶液が沸騰状態で蒸発しながら、単量体が重合する。その結果、発泡した含水重合体１３０が生成する。含水重合体とは、単量体の重合によって形成された重合体であって、乾燥工程によって乾燥される前の重合体を意味する。含水重合体１３０は収縮し、エンドレスベルト１２０の下流側の排出口１４０から、連続重合装置の外部へ排出される。連続重合装置は、装置の側面１５０および天井面１６０がステンレス板などの部材で覆われている。連続重合装置には、重合反応を開始させるための紫外線照射装置１７０が設置されてもよい。また、含水重合体中に含まれる残存モノマーを除去するための紫外線照射装置１８０が設置されてもよい。本発明においては、吸水性樹脂の連続製造方法において、用いられる連続重合装置の装置構成および式１で表される装置空隙率などの重合条件が制御される。これにより、吸水特性に優れる吸水性樹脂が連続的に製造される。
【００１８】
本発明の連続製造方法を用いて最終的に製造される吸水性樹脂に求める特性に応じて、連続重合装置の後には、必要な工程が付加される。例えば、表面架橋された吸水性樹脂を得るのであれば、図２に示すように、乾燥工程、分級工程、表面架橋工程に、製造された含水重合体が搬送される。
【００１９】
図２は、連続重合装置１０を用いて、単量体水溶液から表面架橋吸水性樹脂を製造する工程を説明する概略図である。連続重合装置１０において製造された含水重合体は、解砕機２０において、乾燥に適した大きさに解砕され、乾燥機３０に搬送される。含水重合体の乾燥によって生じたベースポリマーは、分級機４０に搬送される。なお、ベースポリマーとは、含水重合体の乾燥によって生じた重合体を意味する。後工程で表面架橋される場合には、表面架橋される前の重合体を意味する。所定の大きさのベースポリマーは、表面架橋装置５０に搬送される。粒径が大きすぎるベースポリマーは、ロールミルなどの粉砕機６０を用いて粉砕され、再度、分級機４０に搬送される。粒径が小さすぎる、微粉末状のベースポリマーは、造粒機７０に搬送される。ベースポリマーは、スプレー７５から散布された水性液を用いて造粒され、含水重合体として、再度、解砕機２０に搬送される。表面架橋装置５０において、ベースポリマーを表面架橋剤を用いて表面架橋することによって、表面架橋吸水性樹脂を得る。表面架橋された吸水性樹脂は、整粒などの必要な処理を施されたのち、製品となる。ただし、本発明の連続製造方法の技術的範囲は、図２に示すような後工程が付加される実施形態に限定されない。本発明の規定に従って連続重合された含水重合体に由来した吸水性樹脂の製造方法は、少なくとも本発明の技術的範囲に属する。
【００２０】
続いて、本発明について、構成要件ごとに詳細に説明する。
【００２１】
本発明において吸水性樹脂とは、水膨潤性・水不溶性架橋重合体を意味し、水を吸収してアニオン性、ノニオン性、カチオン性、またはこれらの２種以上の性質を有するヒドロゲルを形成する架橋重合体を意味する。なお、水膨潤性とは、イオン交換水中で自重固形分に対して２倍以上、好ましくは１０〜３０００倍、より好ましくは５０〜２０００倍もの多量の水を吸収することを指す。水不溶性とは、吸水性樹脂中の未架橋の水に対する可溶分が５０質量％以下、好ましくは２５質量％以下、より好ましくは２０質量％以下、さらに好ましくは１５質量％以下、特に好ましくは１０質量％以下であることを意味する。可溶分の測定方法については、実施例で規定される。
【００２２】
単量体水溶液の投入口１１０は、単量体、重合開始剤および架橋剤を含む単量体水溶液を、エンドレスベルト１２０上に供給する部位である。
【００２３】
本発明で吸水性樹脂の原料として用いられる単量体としては、（メタ）アクリル酸、（無水）マレイン酸、イタコン酸、ケイ皮酸、ビニルスルホン酸、アリルトルエンスルホン酸、ビニルトルエンスルホン酸、スチレンスルホン酸、２−（メタ）アクリルアミド−２−メチルプロパンスルホン酸、２−（メタ）アクリロイルエタンスルホン酸、２−（メタ）アクリロイルプロパンスルホン酸、２−ヒドロキシエチル（メタ）アクリロイルフォスフェート等のアニオン性不飽和単量体およびその塩；メルカプタン基含有不飽和単量体；フェノール性水酸基含有不飽和単量体；（メタ）アクリルアミド、Ｎ−エチル（メタ）アクリルアミド、Ｎ，Ｎ−ジメチル（メタ）アクリルアミド等のアミド基含有不飽和単量体；Ｎ，Ｎ−ジメチルアミノエチル（メタ）アクリレート、Ｎ，Ｎ−ジメチルアミノプロピル（メタ）アクリレート、Ｎ，Ｎ−ジメチルアミノプロピル（メタ）アクリルアミド等のアミノ基含有不飽和単量体が挙げられる。単量体は、単独で用いられてもよく、２種類以上が併用されてもよい。
【００２４】
吸水性樹脂の吸水性能やコストを考慮すると、アクリル酸および／またはその塩が単量体として用いられることが好ましい。塩の具体例としては、アクリル酸の、ナトリウム塩、リチウム塩、カリウム塩、アンモニウム塩、アミン塩が挙げられる。コストを考慮すると、好ましくはアクリル酸のナトリウム塩が用いられる。他の単量体を含んでも良いが、アクリル酸および／またはその塩の使用量が、単量体の総モル数に対して、好ましくは７０モル％以上１００モル％以下、より好ましくは８０モル％以上、さらに好ましくは９０モル％以上、特に好ましくは９５モル％以上である。
【００２５】
エンドレスベルトに供給される単量体水溶液における、単量体の濃度は、特に限定されないが、好ましくは３０質量％以上、より好ましくは３５質量％以上、さらに好ましくは４０質量％以上、さらにより好ましくは４５質量％以上、特に好ましくは５０質量％以上、最も好ましくは５５質量％以上である。単量体の濃度を高めることによって、吸水性樹脂の生産性が向上する。本発明においては、高濃度の単量体水溶液を用いて、重合反応を進行させうる。従来の連続重合のように、重合熱による重合温度の上昇を抑制しなくても、高品質の吸水性樹脂が製造可能である。単量体の濃度の上限も、特に限定されないが、好ましくは８０質量％以下、より好ましくは７０質量％以下、さらに好ましくは６０質量％以下である。単量体の濃度が高すぎると、吸収倍率が低くなる虞がある。
【００２６】
原料として酸基を含有する単量体を用いる場合には、重合前に中和しておいてもよい。例えば、アクリル酸を単量体として用いる場合には、水酸化ナトリウムなどでアクリル酸を中和して、アクリル酸塩とするとよい。酸基を中和しておくことによって、重合後に中和せずとも、紙おむつや生理用ナプキンなどの衛生用品などに適用させうる。酸基を含有する単量体の中和率は、特に制限されないが、好ましくは５０モル％以上８０モル％未満、より好ましくは５５モル％以上７８モル％以下、さらに好ましくは６０モル％以上７５モル％以下である。
【００２７】
連続重合装置においては、好ましくは、エンドレスベルト１２０に供給された単量体水溶液が加熱され、水が激しく蒸発しながら重合反応が進行する。したがって、エンドレスベルト１２０に供給される単量体水溶液は、予めある程度の温度にまで昇温されていることが好ましい。単量体水溶液の加熱は、ヒーターなどの加熱装置を用いて行ってもよいし、アクリル酸の中和熱および／または溶解熱を利用してもよい。製造コストを考慮すると、アクリル酸の中和熱および／または溶解熱を利用することが好ましい。
【００２８】
重合開始剤は、特に制限されないが、熱分解型開始剤や光分解型開始剤が使用されうる。熱分解型開始剤としては、過硫酸ナトリウム、過硫酸カリウム、過硫酸アンモニウムなどの過硫酸塩；過酸化水素、ｔ−ブチルパーオキシド、メチルエチルケトンパーオキシドなどの過酸化物；アゾニトリル化合物、アゾアミジン化合物、環状アゾアミジン化合物、アゾアミド化合物、アルキルアゾ化合物、２，２’−アゾビス（２−アミジノプロパン）ジヒドロクロリド、２，２’−アゾビス［２−（２−イミダゾリン−２−イル）プロパン］ジヒドロクロリドなどのアゾ化合物が挙げられる。上記過酸化物と、亜硫酸塩、重亜硫酸塩、チオ硫酸塩、ホルムアミジンスルフィン酸、硫酸第一鉄、アスコルビン酸等の還元剤とを組み合わせて、レドックス重合を行っても良い。光分解型開始剤としては、ベンゾイン誘導体、ベンジル誘導体、アセトフェノン誘導体、ベンゾフェノン誘導体、アゾ化合物等が挙げられる。これらの重合開始剤は、単独または適宜組み合わせて使用されうる。残存モノマー低減能を考慮すると、熱分解型開始剤と光分解型開始剤とを併用することが好ましい。重合開始剤の使用量は、単量体に対し、通常０．００１〜２モル％、好ましくは０．０１〜０．５モル％である。
【００２９】
単量体水溶液中に含まれる架橋剤は、分子内にビニル基を複数有する化合物；分子内にカルボキシル基やスルホン酸基と反応することのできる官能基を複数有する化合物等が、使用する単量体や吸水性樹脂に求める性能に応じて適宜選択される。
【００３０】
分子内にビニル基を複数有する化合物としては、具体的には、例えば、Ｎ，Ｎ’−メチレンビス（メタ）アクリルアミド、（ポリ）エチレングリコールジ（メタ）アクリレート、（ポリ）プロピレングリコールジ（メタ）アクリレート、トリメチロールプロパントリ（メタ）アクリレート、トリメチロールプロパンジ（メタ）アクリレート、グリセリントリ（メタ）アクリレート、グリセリンアクリレートメタクリレート、エチレンオキサイド変性トリメチロールプロパントリ（メタ）アクリレート等が挙げられる。
【００３１】
分子内にカルボキシル基やスルホン酸基と反応することのできる官能基を複数有する化合物としては、多価アルコール化合物、エポキシ化合物、多価アミン化合物、多価アミンとハロエポキシ化合物との縮合物、多価イソシアネート化合物、多価オキサゾリン化合物、アルキレンカーボネート化合物、ハロエポキシ化合物、多価金属の水酸化物および塩化物等が挙げられる。例えば、（ポリ）エチレングリコール、ジエチレングリコール、トリエチレングリコール、テトラエチレングリコール、プロピレングリコール、１，３−プロパンジオール、ジプロピレングリコール、２，２，４−トリメチル−１，３−ペンタンジオール、ポリプロピレングリコール、（ポリ）グリセリン、２−ブテン−１，４−ジオール、１，４−ブタンジオール、（ポリ）エチレングリコールジグリシジルエーテル、（ポリ）グリセロールポリグリシジルエーテル、ジグリセロールポリグリシジルエーテル、（ポリ）プロピレングリコールジグリシジルエーテル、グリシドール等などが用いられうる。
【００３２】
ただし、架橋剤は、例示した架橋剤に限定されず、公知の架橋剤が適宜用いられうる。例えば、参照として、特開平１１−１８８７２７号公報が本願に組み込まれる。水溶液中に含まれうるその他の成分についても、該公報が参照されうる。他の文献を参照してもよい。
【００３３】
架橋剤の使用量は、特に限定されないが、単量体の総量に対して、好ましくは０．０００１〜１０モル％、より好ましくは０．００１モル％〜１モル％の範囲内である。
【００３４】
その他の成分が単量体水溶液中に含まれてもよい。例えば、澱粉、澱粉誘導体、セルロース、セルロース誘導体、ポリビニルアルコール、ポリアクリル酸（塩）、ポリアクリル酸（塩）架橋体等の親水性高分子；次亜燐酸（塩）等の連鎖移動剤；キレート剤などが、含まれうる。これらが含まれる場合には、前記単量体成分に対して０〜３０質量％の範囲で含まれることが好ましい。単量体水溶液の溶媒は、通常は水である。場合によっては、水以外の成分が、重合反応性や吸水性樹脂の性能を向上させるために添加されてもよい。
【００３５】
エンドレスベルト上に供給される単量体水溶液の温度は、予め高くしておくことが好ましい。単量体水溶液の温度を高くすることで、単量体水溶液中の溶存酸素が除去される。また、単量体水溶液の温度が高いと、高温で水を蒸発させながら重合する本発明の連続製造方法を適用する上で好都合である。
【００３６】
具体的には、エンドレスベルト上に供給される単量体水溶液の温度は、１０℃以上、好ましくは５０℃以上、より好ましくは６０℃以上、さらに好ましくは７０℃以上、特に好ましくは８０℃以上、最も好ましくは９０℃以上である。単量体水溶液の温度の上限は特に限定されないが、単量体水溶液の温度は、好ましくは１０５℃以下、より好ましくは１００℃以下である。単量体水溶液の温度が低すぎると、単量体水溶液中の水の沸点にまで単量体水溶液の温度が上昇するまでに時間がかかり、生産性が低下する虞がある。また、吸水性樹脂の物性が低下する虞がある。
【００３７】
アクリル酸などの酸基を含有する単量体が用いられる場合には、酸基をアルカリで中和する際に発生する中和熱を利用して、エンドレスベルト上に供給される水溶液の温度を高めることが好ましい。単量体およびアルカリの溶解熱によって、エンドレスベルト上に供給される水溶液の温度を高めてもよい。中和熱および溶解熱の双方を使用してもよい。また、中和熱および／または溶解熱によって、水溶液中の溶存酸素が揮散されうる。
【００３８】
均一な重合を実現するためには、単量体水溶液は、エンドレスベルト１２０への供給前に撹拌されることが好ましい。撹拌手段は、本発明では特に限定されない。例えば、スタティックミキサーが用いられる。
【００３９】
単量体水溶液の組成や供給量は、製造する吸水性樹脂や装置の構成に応じて決定されるべきであり、一義的には決定されない。例えば、単量体水溶液の供給量は、装置の大きさに応じて決定される。品質が均一な吸水性樹脂を製造するためには、供給量は一定であることが好ましい。
【００４０】
エンドレスベルト１２０は、好ましくは、耐食性および耐久性を有する材料からなる。また、単量体水溶液が沸騰しながら重合反応が進行する場合、耐熱性を有する材料から構成されることが好ましい。例えば、ポリテトラフルオロエチレンシートなどのフッ素樹脂が、エンドレスベルトとして用いられる。
【００４１】
エンドレスベルト１２０の単量体水溶液の投入口１１０付近には、エンドレスベルト１２０の走行方向に沿って、エンドレスベルト１２０の両側部付近にエンドレスベルト１２０に摺接するように固設された側部堰（図示せず）が設けられていてもよい。側部堰は、エンドレスベルト上に供給された単量体水溶液がエンドレスベルトから溢流することを防止する。側部堰を設ける場合には、側部堰は少なくとも投入口１１０よりエンドレスベルト１２０上に供給される単量体水溶液がゲル化を開始する位置まで設けられていることが好ましい。エンドレスベルトが供給された単量体水溶液の重さによって撓む形態であれば、その撓みを利用して、水溶液のエンドレスベルトからの溢流を防止してもよい。
【００４２】
単量体水溶液の投入口１１０より走行方向上流に、端部堰（図示せず）が、エンドレスベルト１２０の走行方向に対してほぼ直交してエンドレスベルト１２０に摺接するように設けられていてもよい。端部堰は、単量体水溶液が上流側に流れ出し、水溶液がエンドレスベルト１２０から溢流するのを防止する。端部堰は、側部堰と別体的に形成してもよいし、側部堰と端部堰とが一体的であってもよい。場合によっては、エンドレスベルト１２０上に供給された水溶液の逆流を防ぐために、連続重合装置は、下流側が低くなっていてもよい。なお、側部堰や端部堰については、特開２０００−１７００４号公報などに記載されている公知技術が適宜参照されうる。
【００４３】
本発明の吸水性樹脂の連続製造方法においては、側面および天井面が覆われた連続重合装置が用いられる。つまり、図１に示すように、連続重合装置の側面１５０および天井面１６０が、金属板などの部材によって覆われる。なお、連続重合装置の側面とは、エンドレスベルト１２０の進行方向に対する２つの側面を意味し、連続重合装置の天井面とは、エンドレスベルト１２０の上方に配置される面を意味する。ただし、「天井面が覆われている」とは、含水重合体と外気との接触が完全に防止されることまでは要求しない。少なくとも形成された含水重合体の側面および上部が、側面１５０および天井面１６０によって蔽われていればよい。例えば、図１に示すように、エンドレスベルトの側面および天井面が覆われる。
【００４４】
連続重合装置の側面および天井面を覆うことによって、重合時の放熱が少なくなり、中和熱および重合熱が効率的に利用され、重合がより効率的に進行する。その結果、残存モノマーが少なくなる等、吸水性樹脂の性能が向上する。連続重合装置の天井面および側面を覆うことによって、装置外部への単量体水溶液の揮散を著しく減少させることが可能であり、製造環境の改善にも寄与しうる。また、連続重合装置の天井面および側面を覆うことによって、製造される重合体への不純物の混入が防止される。
【００４５】
連続重合装置の側面および天井面を構成する材料は、重合反応中に生じる成分によって変質しづらい材料であれば、特に制限されない。好ましくは、重合反応は、水溶液を沸騰させながら進行するので、高温の水蒸気に対する耐久性が高いことが好ましい。その他、使用する成分を考慮して、構成材料を決定すればよい。例えば、ステンレス鋼、強化ガラス、テトラフルオロエチレン板などが用いられうる。
【００４６】
エンドレスベルト１２０に供給された単量体水溶液は、重合の進行とともに、液体からゲル状の含水重合体へと変化していく。紫外線により重合反応を開始させる光重合開始剤が単量体水溶液中に配合されているのであれば、紫外線照射装置１７０から発せられる紫外線によって重合を開始させる。紫外線照射装置の設置位置は、溶液に紫外線を照射し、重合反応を進行させうるのであれば、特に限定されない。図１に示すように、装置天井面１６０に設置されてもよい。装置天井に設置するには、ボルトやナットを用いてランプを装置天井から吊り下げてもよいし、装置天井の一部を穿ち、光がその穴から照射されるように、ランプを設置してもよい。
【００４７】
単量体水溶液中の単量体は、エンドレスベルト１２０上を搬送されながら重合され、重合に伴う重合熱によって水溶液の温度が上昇する。そして、沸点にまで加熱された水が沸騰状態で蒸発している溶液において、単量体の重合反応が進行する。その結果、生成する含水重合体１３０は、エンドレスベルト１２０上を搬送される過程で膨張し、含水重合体１３０は発泡した状態となる。膨張により含水重合体が発泡体になる過程で、含水重合体１３０はエンドレスベルト１２０から不規則状に剥離する。含水重合体１３０中に含まれる水は、徐々に蒸発する。
【００４８】
水を蒸発させながら重合反応を進行させて、発泡した含水重合体を製造すると、最終的に得られる吸水性樹脂は、吸水特性に優れる。激しい反応条件で重合反応を進行させると、吸水特性が低下すると考えられていたが、本発明の製造方法を用いれば、緩やかな反応条件下で製造された吸水性樹脂と同等の品質を有する吸水性樹脂が製造されうる。理由は明確ではないが、ある程度の高温で重合反応を開始させ、発泡した含水重合体を製造する方法を採用すれば、吸水特性に悪影響を及ぼす高分子量の含水重合体の形成を抑制できるためと推測される。
【００４９】
また、特許文献３および特許文献４に記載の方法においては、緩やかに重合反応を進行させるために、重合反応が進行する単量体水溶液の温度および単量体の濃度が低く制御されていた。つまり、発生した重合熱によって、単量体水溶液の温度が必要以上に上昇しないように、必要に応じて、単量体水溶液から熱を取り除く必要があった。一方、本発明の方法は、重合熱を、単量体水溶液の温度を上昇させるために利用する。したがって、本発明の方法は、エネルギー効率に優れる。
【００５０】
その上、単量体水溶液が高温であると、十分な速度で重合反応が進行する。エンドレスベルトを用いた連続重合は、本来的に生産性に優れる。しかし、エンドレスベルトから含水重合体が回収される前に、十分に重合反応が進行している必要がある。このため、エンドレスベルトを用いた連続重合の生産性は、重合反応速度に大きく影響される。例えば、エンドレスベルトへの単量体水溶液の供給量を十分確保するためには、幅が広いエンドレスベルトを用いる、または、エンドレスベルトを長くしてエンドレスベルトの搬送速度を上昇させる必要がある。しかしながら、いずれの場合にも連続重合装置の大型化を招き、吸水性樹脂の製造コストが増大する。エンドレスベルトに供給された単量体水溶液中の水分が激しく蒸発する程の高温で重合反応を進行させると、重合反応の反応速度が非常に大きい。このため、従来のエンドレスベルトを用いた連続重合では想像できないような短時間での重合が可能であり、吸水性樹脂の生産性が大幅に向上する。
【００５１】
また、エンドレスベルトを用いて発泡重合させる場合には、ゲル状の含水重合体からなるゲルシートを厚くさせうる。バッチ重合により発泡重合を行なう場合には、四方に自由に膨張するため、厚いゲルシートを得ることが困難である。一方、エンドレスベルト上を移動させながら連続重合する場合には、進行方向への膨張が拘束されるため、上方向へ膨張し、厚いゲルシートを得ることができる。このため、生産性がいっそう向上する。
【００５２】
また、エンドレスベルトを用いた連続重合により、吸水性樹脂を製造すると、驚くべきことに、得られる吸水性樹脂の品質が向上する効果も得られる。バッチ重合により吸水性樹脂を製造する場合には、重合装置の壁が四方にあるので、壁に付着するモノマーが多く、そのモノマーが形成されたゲルに再付着して、含水重合体中に残存するモノマーが多い。一方、エンドレスベルトを用いた連続製造方法であれば、連続重合装置の両サイドには壁があるが、進行方向には壁がない。このため、含水重合体に再付着する残存モノマーが少なくなるためと推測される。
【００５３】
重合反応は、通常、常圧下で進行させるが、重合系の沸騰温度を下げるために減圧下で行ってもよい。好ましくは、作業性の点から、重合反応は、常圧下で進行させる。
【００５４】
重合開始温度は、通常３０℃以上、好ましくは５０℃以上、より好ましくは６０℃以上、さらに好ましくは７０℃以上、特に好ましくは８０℃以上、最も好ましくは９０℃以上である。重合開始温度が低すぎると、重合の生産性が低下する。また、吸水性樹脂の物性が低下する虞がある。また、重合開始温度は、好ましくは１０５℃以下、より好ましくは１００℃以下である。重合開始温度が高すぎると、発泡や延伸が十分におこらず、吸水性樹脂の吸水特性が低下する虞がある。重合開始温度は、単量体水溶液の白濁、粘度上昇、温度の上昇などにより観測することができる。
【００５５】
重合中の最高到達温度は、特に限定されないが、好ましくは１５０℃以下、より好ましくは１４０℃以下、さらに好ましくは１３０℃以下、特に好ましくは１２０℃以下、最も好ましくは１１５℃以下である。１５０℃を超えると、得られる吸水性樹脂の吸水性が大きく低下しかねない。
【００５６】
本発明においては、重合開始温度と重合中の最高到達温度との差ΔＴが、好ましくは７０℃以下、より好ましくは６０℃以下、さらに好ましくは５０℃以下、さらにより好ましくは４０℃以下、特に好ましくは３０℃以下、最も好ましくは２５℃以下である。ΔＴが小さいほど、得られる吸水性樹脂の吸水特性が向上する傾向がある。
【００５７】
好ましくは、重合開始後、系の温度は急速に上昇し、１０〜２０モル％程度の低い重合率で系の温度が水の沸点に達する。そして、水蒸気を発し、固形分濃度が上昇しながら重合が進行する。重合熱を有効に利用して固形分濃度が上昇する。
【００５８】
重合時間は、特に限定されないが、好ましくは５分以下、より好ましくは３分以下、さらに好ましくは２分以下、特に好ましくは１分以下である。重合時間が短いほど、重合反応の生産性が向上する。ここで重合時間は、重合開始剤を添加した単量体水溶液を連続重合装置に供給した時点から、含水重合体が連続重合装置から排出されるまでの時間を指す。
【００５９】
重合反応が進行するに伴い、含水重合体の固形分濃度が徐々に向上する。本発明の製造方法によって製造される含水重合体は固形分濃度が高いため、後工程である乾燥工程で含水重合体を乾燥させるために必要なエネルギーが少なくてすむ。この効果を高める上では、含水重合体の固形分濃度は、好ましくは５０質量％以上、より好ましくは５５質量％以上、さらに好ましくは６０質量％以上、特に好ましくは６６質量％以上である。一方、固形分濃度が高すぎると、含水重合体の取り扱いが困難になる。また、最終的に得られる吸水性樹脂の吸水性能が低下し、可溶分量が増加する傾向がある。そこで、含水重合体の固形分濃度は、好ましくは８２質量％以下、より好ましくは８０質量％以下、さらに好ましくは７５質量％以下に制御される。
【００６０】
本発明においては、含水重合体と装置の大きさとの関係が規定される。即ち、本発明の連続製造方法においては、下記式１で規定される装置空隙率が１．２〜２０の範囲である。
【００６１】
【数２】
0004688535.tif 000003
【００６２】
式１において、Ａ（ｃｍ２）は、重合時の含水重合体の、エンドレスベルトの幅方向に対する最大断面積である。図３は、含水重合体が搬送されている連続重合装置の、エンドレスベルトの幅方向の断面図である。エンドレスベルトの進行方向に対して、垂直な方向の断面を想定した場合、図３に示すように、エンドレスベルト１２０の上部に、膨張した含水重合体１３０が存在する。図３において、斜線部が、含水重合体の断面積である。断面を観察する部位によって、含水重合体１３０の断面積は変化するが、この断面積のうち、最大の断面積が、式１における「Ａ」に該当する。含水重合体の断面積は、重合中の含水重合体をビデオで撮影し、撮影した画像から最大膨張時のエンドレスベルト幅方向の断面積を読み取ることによって、計測されうる。ある程度正確な値が算出可能であれば、他の方法が用いられてもよい。
【００６３】
式１において、Ｂ（ｃｍ２）は、連続重合装置のエンドレスベルトと連続重合装置の天井面との間の空間の、エンドレスベルトの幅方向に対する最大断面積である。図４は、含水重合体が搬送されていない連続重合装置の、エンドレスベルトの幅方向の断面図である。図４に示すように、斜線部が、エンドレスベルト１２０と天井面１６０との間の空間の断面積である。断面を観察する部位によって、この断面積は変化するが、この断面積のうち、最大の断面積が、式１における「Ｂ」に該当する。
【００６４】
前記Ａおよび前記Ｂから算出される、装置空隙率が、１．２〜２０の範囲となるように、重合反応を進行させる。かような装置空隙率で重合反応を進行させると、重合時の放熱が少なくなり、中和熱および重合熱が効率的に利用され、重合がより効率的に進行する。その結果、残存モノマーが少なくなる等、吸水性樹脂の性能が向上する。また、装置空隙率が上記範囲であると、連続重合装置内の気流通路が確保され、重合中に蒸発した水や単量体の回収が容易となる。さらに、装置空隙率が上記範囲であると、形成された含水重合体が連続重合装置の側面や天井面に付着して、残存モノマーが増加する事態や、含水重合体が搬送できず連続製造ができなくなる事態を回避できる。装置空隙率が１．２より小さいと、含水重合体が連続重合装置の側面や天井面に付着して、残存モノマーが増加する問題や、含水重合体が搬送されずに連続製造ができなくなる問題が生じる虞がある。また装置内の気流通路が狭くなるために、蒸発した水や単量体の回収が困難となり、残存モノマーの増加や重合体の固形分低下の原因となる虞がある。逆に、装置空隙率が２０よりも大きいと、放熱が大きくなるため中和熱および重合熱が効率的に利用されず、残存モノマーが増加する等、吸水性樹脂の性能が低下する虞がある。
【００６５】
また、好ましくは、含水重合体と単量体水溶液の仕込み量との関係が以下の条件を満たす。即ち、下記式２で規定される重合体膨張倍率が、好ましくは２〜５００倍の範囲となるように、重合反応を制御する。
【００６６】
【数３】
0004688535.tif 000004
【００６７】
式２において、Ａは式１におけるＡと同様である。このため、ここでは説明を省略する。式２において、Ｃ（ｃｍ２）は、単量体水溶液の、エンドレスベルトの幅方向に対する仕込み断面積である。図５は、単量体水溶液が供給された連続重合装置の、エンドレスベルトの幅方向の断面図である。エンドレスベルトの進行方向に対して、垂直な方向の断面を想定した場合、図５に示すように、エンドレスベルト１２０の上部に、重合開始前の単量体水溶液１９０が存在する。図５において、斜線部が、単量体水溶液の仕込み断面積である。単量体水溶液の仕込み断面積は、エンドレスベルト１２０への単量体水溶液の仕込み量、およびエンドレスベルト１２０の搬送速度から算出されうる。
【００６８】
式２で表される重合体膨張倍率が小さすぎると、重合中の熱劣化が著しくなり、生成する吸水性樹脂の吸収倍率の割に可溶分量が多くなるなど、吸水性樹脂の性能が低下する虞がある。また、重合体膨張倍率が大きすぎると、連続重合装置の大型化をまねき、製造コストが増大する。重合体膨張倍率を２〜５００倍の範囲となるように調節することによって、吸収特性に優れた吸水性樹脂を低コストで製造することが可能となる。
【００６９】
また、好ましくは、単量体水溶液の仕込み量と装置の高さとの関係が以下の条件を満たす。即ち、重合区間の９０％以上の区間において、下記式３で規定される装置高さ比が１０〜５００の範囲となるように、重合反応を制御する。重合区間とは、単量体水溶液の投入口から含水重合体の排出口までの区間を指す。
【００７０】
【数４】
0004688535.tif 000005
【００７１】
式３において、Ｄ（ｃｍ）は、単量体水溶液の仕込み厚さである。図６は、単量体水溶液が供給された連続重合装置の、エンドレスベルトの幅方向の断面図である。エンドレスベルトの進行方向に対して垂直な方向の断面を想定した場合、図６に示すように、エンドレスベルト１２０の上部に、重合開始前の単量体水溶液１９０が存在する。単量体水溶液の仕込み厚さとは、エンドレスベルト上に供給された単量体水溶液の厚さを意味する。図６において、「Ｄ」で示された長さが、単量体水溶液の仕込み厚さである。単量体水溶液の仕込み厚さは、エンドレスベルトの形状によって異なる。例えば、図６に示すように、端部が中心部と比べて高くなっている場合には、中心部の仕込み厚さが大きくなる。このような場合には、最も仕込み厚さが大きい部位の値を、「Ｄ」の値として採用する。Ｄの値は、単量体水溶液の供給量によって制御されうる。
【００７２】
式３において、Ｅ（ｃｍ）とは、エンドレスベルトから連続重合装置の天井面までの最大高さである。図６において、「Ｅ」で示された長さが、エンドレスベルトから連続重合装置の天井面までの最大高さである。エンドレスベルトが撓んでいる場合や、エンドレスベルトが折れ曲がっている場合には、エンドレスベルトから天井面までの高さは、エンドレスベルトの部位によって異なりうる。このような場合には、エンドレスベルトから連続重合装置の天井面までの最大高さが最も長い部位の値を、「Ｅ」の値として採用する。例えば、図６のような天井面が水平である場合には、エンドレスベルトの最も低い部位からの高さが、「Ｅ」に相当する。装置高さ「Ｅ」は、エンドレスベルトの進行方向に応じて変化しうる。例えば、図１に示すように、天井面が、含水重合体の排出口１４０に近い部位において低くなっている場合には、装置高さ「Ｅ」も低くなる。従って、装置高さ比も、小さくなる。
【００７３】
式３で表される装置高さ比が小さすぎると、含水重合体が重合装置の天井面に部分的に付着して、残存モノマーが増加する虞や、含水重合体が搬送できず連続製造できなくなる虞がある。また、連続重合装置内の気流通路が狭くなるために、蒸発した水や単量体の回収が困難となり、残存モノマーの増加や重合体の固形分低下の原因となる虞がある。さらに、紫外線を照射する場合、紫外線照射装置に重合体が接近しすぎて紫外線照射装置から発せられる熱により含水重合体が劣化する虞や、紫外線の照射面積が小さくなるために数多くの紫外線照射装置を設置する必要性が生じ、製造コストが増大する虞がある。逆に、装置高さ比が大きすぎると、放熱が大きくなるため、中和熱および重合熱が効率的に利用されず、残存モノマーが増加する等、吸水性樹脂の性能が低下する虞がある。また、紫外線を照射する場合には、含水重合体に到達する紫外線の強度が低くなり、適度な強度の紫外線を照射するために出力の大きい紫外線照射装置を設置する必要性が生じ、製造コストが増大する虞がある。式３で表される装置高さ比を、上記範囲に調整することによって、これらの問題が解決されうる。
【００７４】
式３で表される装置高さ比は、一定でなくてもよく、好ましくはエンドレスベルトの進行方向に対して変化する。装置高さ比をエンドレスベルトの進行方向に対して変化させることによって、蒸発した水や単量体の回収、天井面への重合体付着の回避、製造装置の小型化、適度な強度の紫外線照射などが可能となる。例えば、単量体水溶液の投入口側の装置高さ比を、前記含水重合体の排出口側の装置高さ比より大きくする。含水重合体が大きく膨張している区間（重合装置前半）は装置高さ比を大きくすることで、蒸発した水や単量体の回収、天井面への重合体付着の回避を容易にすることができる。一方、含水重合体が収縮している区間（重合装置後半）は装置高さ比を小さくすることで、製造装置の小型化、適度な強度の紫外線照射を行うことができる。
【００７５】
連続重合装置の天井面には、紫外線照射装置が設置されてもよい。紫外線照射装置は、光重合開始剤を含む単量体水溶液に紫外線を照射して、重合反応を安定して開始させるために設置されてもよいし、含水重合体に紫外線を照射して、残存モノマーを減少させるために設置されてもよい。双方を達成する目的で、紫外線照射装置が２以上の部位に設置されてもよい。
【００７６】
紫外線照射装置は、例えば、ＵＶランプが用いられる。残存モノマーを減少させるための紫外線照射装置の設置位置は、含水重合体１３０に光を照射し、残存モノマーを反応させ、残存モノマーの含有量を減少させうるのであれば、特に限定されない。図１に示すように、連続重合装置の天井面１６０に設置されてもよい。装置天井に設置するには、ボルトやナットを用いてランプを天井面から吊り下げてもよいし、天井面の一部を穿ち、光がその穴から照射されるように、ランプを設置してもよい。紫外線照射装置の設置数や照射光の強度については、特に限定されない。例えば、残存モノマーの除去が強く望まれるのであれば、設置数や強度を上げればよい。
【００７７】
好ましくは、紫外線照射装置は、必要な部位にのみ設置される。例えば、図１に示すように、重合反応を開始させるための紫外線照射装置１７０と残存モノマーを減少させるための紫外線照射装置１８０との間には、紫外線照射装置が設置されない。含水重合体が大きく膨張している間は、紫外線が重合体下部まで到達することができず、照射した紫外線が有効に利用されない。また紫外線照射装置に重合体が接近しすぎて紫外線照射装置から発せられる熱により重合体が劣化する危険性が高い。したがって、含水重合体が大きく膨張している区間は紫外線照射装置を設置せず、紫外線照射装置を間欠的に設置することで製造コストを低減し、紫外線照射装置から発せられる熱により重合体劣化の危険を回避することができる。
【００７８】
また、好ましくは、連続重合装置の天井面１６０の少なくとも一部は、高さに関して可動性である。つまり、連続重合装置の天井面１６０の高さを変化させうる。より好ましくは、紫外線照射装置が配置されている天井面の高さを変化させうる。製造する重合体によって、重合体膨張倍率や適切な紫外線強度が異なる。天井高さを可変とすることで、天井面への重合体付着等の問題を回避でき、紫外線強度も調節することができる。このため、重合反応に応じて適切な条件の高さとすることができる。また、生産量増などの製造条件変更にも柔軟に対応できる。
【００７９】
連続重合装置の天井面の高さを変化させる手段は特に限定されないが、好適な例として図７に示す機構が挙げられる。図７は、天井面の高さを昇降させるネジ式昇降機構の概略図である。天井部を含むフレーム１６１を垂直に配した調節螺軸１６２に螺合した調節ナット１６３を回転させて、装置天井を昇降させる。
【００８０】
連続重合装置の天井面や側面に、重合中に蒸発した水やアクリル酸を回収して再使用する手段を設置することによって、水やアクリル酸の再使用を図ってもよい。重合反応系から発せられた水蒸気には、単量体が含まれうる。単量体を含む水蒸気は、回収して、再利用されうる。単量体を含む水蒸気を回収して再利用するには、装置天井１６０に水蒸気を回収するための穴を設け、そこから配管を通じて水蒸気を回収すればよい（図示せず）。他の回収手段を用いても、勿論よい。回収された水蒸気は、コンデンサーで濃縮され、単量体水溶液となる。この水溶液を、濃度を調整した後に、単量体供給手段を通じて連続重合装置へ再度供給すればよい。
【００８１】
含水重合体中の含水量は、エンドレスベルト１２０が進行するに従って、徐々に減少していく。また、図１に示すように、エンドレスベルト１２０の進行に伴い、含水重合体１３０からの水の蒸発も緩やかになり、発泡した含水重合体１３０は徐々に収縮していく。
【００８２】
エンドレスベルト１２０上を搬送された含水重合体は、エンドレスベルトの下流部に位置する含水重合体の排出口から連続重合装置の外部に排出される。含水重合体の排出口１４０は、含水重合体が排出されうるのであれば、特に形状や機構については限定されない。含水重合体の回収機構としては、巻き取りローラが用いられうる。含水重合体は、連続重合装置から連続的に解砕機に搬送されてもよいし、一定の大きさに切断されてから、解砕機に搬送されてもよい。
【００８３】
単量体水溶液中の水を蒸発させながら発泡させる重合方法を用いれば、エンドレスベルト１２０上に形成される含水重合体は、発泡体となっており、エンドレスベルト１２０と発泡体との、接触面積は小さい。このため、エンドレスベルト１２０から、含水重合体１３０を容易に剥離させることができ、回収に要する労力を低減できる。連続的に含水重合体を製造する上で、かような利点は大きい。また、回収されなかった含水重合体がエンドレスベルト１２０に残存して、製品の品質を劣化させることも防止しうる。
【００８４】
本発明においては、形成される含水重合体が発泡体となり、含水重合体とエンドレスベルトとの付着力が、重合の過程で自然に弱まる。したがって、エンドレスベルトが平坦であっても、含水重合体はエンドレスベルトから容易に剥離されうる。また、含水重合体は、側端部から連続的に剥離するのではなく、発泡の過程においてエンドレスベルトと含水重合体との付着力が、全体的に弱まり、不規則状に剥離する。ここで、「不規則状に剥離する」とは、数多くの箇所が、不規則に剥離することを意味する。例えば、エンドレスベルトの進行に伴い、サイドから徐々に剥離が進行する形態は、「不規則状に剥離」には該当しない。一方、エンドレスベルトの進行に伴い、エンドレスベルトと含水重合体との剥離箇所が、数多く不規則に出現する形態は、「不規則状に剥離」に該当する。ただし、場合によってはエンドレスベルトが凹部上に撓んでいてもよい。例えば、エンドレスベルトが自重で凹部上に撓んでいても良い。
【００８５】
解砕機に搬送された後の、工程は、従来知られている装置や条件を参照して実施される。例えば、特開２００２−２１２２０４号公報や特開平１１−１８８７２７号公報が参照として本願に組み込まれる。
【００８６】
重合後の含水重合体は、そのまま使用してもよく、添加剤を加えてもよく、裁断／粉砕などの成形が加えられてもよい。また、乾燥されてもよい。好ましくは、含水重合体は、解砕された後、乾燥されて、さらに粉砕することによって、粒子状のベースポリマーとされる。好ましい乾燥温度（熱媒温度）は、物性面から、６０〜２３０℃、より好ましくは１６５〜２３０℃である。乾燥時間は、好ましくは１〜６０分である。熱風乾燥が特に好ましい。また、乾燥後の粉砕は、質量平均粒子径（ＪＩＳ標準ふるい分級で規定）で、好ましくは１０〜２０００μｍ、より好ましくは１００〜１０００μｍ、さらに好ましくは３００〜６００μｍである。特に好ましくは、１５０μｍ未満の微粒子は、０〜１０質量％に制御される。また、乾燥前の含水重合体粒子または乾燥後のベースポリマー粒子は、さらに表面架橋（２次架橋）され、吸水性樹脂粒子となる。用いられる添加剤としては、キレート材、酸化剤、還元剤、消臭剤などが挙げられる。添加剤の使用量は、例えば、０〜１０質量％（対吸水性樹脂）である。
【００８７】
本発明で得られた吸水性樹脂やベースポリマー、含水重合体は、衛生材料（おむつ、ナプキン）、農園芸、土木、建築など、公知の用途に広く適用される。
【実施例】
【００８８】
＜実施例１＞
図８に示す連続重合装置１１を用いて重合を行った。エンドレスベルト１２０は、単量体水溶液の投入口１１０からエンドレスベルト１２０の下流末端までの距離として定義される有効長が６００ｃｍであり、ベルトの全幅が５０ｃｍであり、ベルトの底面幅が２０ｃｍであり、トラフ角度が１０°のガラス繊維基材上にフッ素樹脂がコーティングされたベルトを用いた。連続重合装置は、側面１５０および天井面１６０が覆われており、装置高さは、上流側におけるエンドレスベルト１２０から天井面１６０までの高さが４０ｃｍ、下流側におけるエンドレスベルト１２０から天井面１６０までの高さが１５ｃｍであった。
【００８９】
単量体水溶液を、４８．５質量％水酸化ナトリウム水溶液を２３．１ｇ／秒、アクリル酸を２８．４ｇ／秒、３０質量％ポリエチレングリコールジアクリレート（数平均分子量５２３)水溶液（Ｉ）を０．３１４ｇ／秒、２０質量％アクリル酸水溶液９７．９質量部に２−ヒドロキシメチル−２−メチルプロピオフェノンを０．９８９質量部、ジエチレントリアミン５酢酸３ナトリウムを１．０８質量部溶解した溶液（ＩＩ）を０．３５４ｇ／秒、水を２４．５ｇ／秒の流量になるよう設定して、連続的にミキサーに供給し混合することによって調製した。このとき、単量体水溶液の温度は９８℃であった。この単量体水溶液に、さらに３質量％過硫酸ナトリウム水溶液を１．０７ｇ／秒の流量で加えたのち、約１００℃に保温された４００ｃｍ／分の速度で走行する前記エンドレスベルトに、単量体水溶液を供給した。単量体水溶液は、単量体水溶液の仕込み厚さＤが０．４９ｃｍ、単量体水溶液の仕込み幅が２０ｃｍとなるように、連続的に供給された。装置高さ比（Ｅ／Ｄ）は、前半が８２、後半が３１である。
【００９０】
エンドレスベルト上に供給された単量体水溶液に、連続重合装置上部に設置した紫外線照射装置１７０（東芝ライテック株式会社製ＭＴ−４０２０）を用いて、５ｍＪ／ｃｍ２の光量の紫外線を照射したところ、速やかに重合し水蒸気を発しながら膨張した。最大膨張時の重合体膨張倍率（Ａ／Ｃ）は６４倍であり、装置空隙率（Ｂ／Ａ）は３．１であった。膨張した含水重合体は、重合開始から約１分後に収縮した。この収縮した含水重合体に、連続重合装置上部に設置した紫外線照射装置１８０（ウシオ電気株式会社製ＶＢ１５２０１ＢＹ）を用いて、１１０ｍＪ／ｃｍ２の光量の紫外線を照射した。ゲル状の含水重合体からなるゲルシートを、エンドレスベルト末端で回収し、排出口を通じてミートチョッパーに導き、連続的に細断した。細断した含水重合体を１８０℃に調温した熱風乾燥機で４０分間乾燥した後、卓上粉砕機で粉砕した。次いで粉砕物を目開き６００μｍと３００μｍの篩網で分級することにより、大部分が３００〜６００μｍの粒子径を持つベースポリマー（１）を得た。重合条件およびベースポリマーの物性を、まとめて表１に示す。
【００９１】
＜実施例２＞
図９に示す連続重合装置１２を用いて重合を行った。エンドレスベルト１２０は、単量体水溶液の投入口１１０からエンドレスベルト１２０の下流末端までの距離として定義される有効長が４００ｃｍであり、ベルトの全幅が５０ｃｍであり、ベルトの底面幅が１０ｃｍであり、トラフ角度が１０°のガラス繊維基材上にフッ素樹脂がコーティングされたベルトを用いた。連続重合装置は、側面１５０および天井面１６０が覆われており、装置高さは、上流側におけるエンドレスベルト１２０から天井面１６０までの高さが４０ｃｍ、下流側におけるエンドレスベルト１２０から天井面１６０までの高さが１５ｃｍであった。
【００９２】
単量体水溶液を、４８．５質量％水酸化ナトリウム水溶液を８．２５ｇ／秒、アクリル酸を１０．２ｇ／秒、３０質量％ポリエチレングリコールジアクリレート（数平均分子量５２３)水溶液（Ｉ）を０．１１２ｇ／秒、２０質量％アクリル酸水溶液９７．９質量部に２−ヒドロキシメチル−２−メチルプロピオフェノンを０．９８９質量部、ジエチレントリアミン５酢酸３ナトリウムを１．０８質量部溶解した溶液（ＩＩ）を０．１２６ｇ／秒、水を８．７５ｇ／秒の流量になるよう設定して、連続的にミキサーに供給し混合することによって調製した。このとき、単量体水溶液の温度は９６℃であった。この単量体水溶液に、さらに３質量％過硫酸ナトリウム水溶液を０．３８１ｇ／秒の流量で加えたのち、約１００℃に保温された２５０ｃｍ／分の速度で走行する前記エンドレスベルトに、単量体水溶液を供給した。単量体水溶液は、単量体水溶液の仕込み厚さＤが０．５７ｃｍ、単量体水溶液の仕込み幅が１０ｃｍとなるように、連続的に供給された。装置高さ比（Ｅ／Ｄ）は、前半が７０、後半が２６である。
【００９３】
エンドレスベルト上に供給された単量体水溶液に、連続重合装置上部に設置した紫外線照射装置１７０（東芝ライテック株式会社製ＭＴ−４０２０）を用いて、８ｍＪ／ｃｍ２の光量の紫外線を照射したところ、速やかに重合し水蒸気を発しながら膨張した。最大膨張時の重合体膨張倍率（Ａ／Ｃ）は４１倍であり、装置空隙率（Ｂ／Ａ）は８．１であった。膨張した含水重合体は、重合開始から約１分後に収縮した。この収縮した含水重合体に、連続重合装置上部に設置した紫外線照射装置１８０（ウシオ電気株式会社製ＶＢ１５２０１ＢＹ）を用いて、１７０ｍＪ／ｃｍ２の光量の紫外線を照射した。ゲル状の含水重合体からなるゲルシートを、エンドレスベルト末端で回収し、排出口を通じてミートチョッパーに導き、連続的に細断した。細断した含水重合体を１８０℃に調温した熱風乾燥機で４０分間乾燥した後、卓上粉砕機で粉砕した。次いで粉砕物を目開き６００μｍと３００μｍの篩網で分級することにより、大部分が３００〜６００μｍの粒子径を持つベースポリマー（２）を得た。重合条件およびベースポリマーの物性を、まとめて表１に示す。
【００９４】
＜実施例３＞
図１０に示す連続重合装置１３を用いて重合を行った。エンドレスベルト１２０は、単量体水溶液の投入口１１０からエンドレスベルト１２０の下流末端までの距離として定義される有効長が３００ｃｍであり、ベルトの全幅が５０ｃｍであり、ベルトの底面幅が１０ｃｍであり、トラフ角度が１０°のガラス繊維基材上にフッ素樹脂がコーティングされたベルトを用いた。連続重合装置は、側面１５０および天井面１６０が覆われており、装置高さは、上流側におけるエンドレスベルト１２０から天井面１６０までの高さが４０ｃｍ、下流側におけるエンドレスベルト１２０から天井面１６０までの高さが１５ｃｍであった。
【００９５】
単量体水溶液を、４８．５質量％水酸化ナトリウム水溶液を４．９５ｇ／秒、アクリル酸を６．１０ｇ／秒、３０質量％ポリエチレングリコールジアクリレート（数平均分子量５２３)水溶液（Ｉ）を０．０６７２ｇ／秒、２０質量％アクリル酸水溶液９７．９質量部に２−ヒドロキシメチル−２−メチルプロピオフェノンを０．９８９質量部、ジエチレントリアミン５酢酸３ナトリウムを１．０８質量部溶解した溶液（ＩＩ）を０．０７５８ｇ／秒、水を５．２５ｇ／秒の流量になるよう設定して、連続的にミキサーに供給し混合することによって調製した。このとき、単量体水溶液の温度は９５℃であった。この単量体水溶液に、さらに３質量％過硫酸ナトリウム水溶液を０．２２９ｇ／秒の流量で加えたのち、約１００℃に保温された２００ｃｍ／分の速度で走行する前記エンドレスベルトに、単量体水溶液を供給した。単量体水溶液は、単量体水溶液の仕込み厚さＤが０．４２ｃｍ、単量体水溶液の仕込み幅が１０ｃｍとなるように、連続的に供給された。装置高さ比（Ｅ／Ｄ）は、前半が９５、後半が３６である。
【００９６】
エンドレスベルト上に供給された単量体水溶液に、連続重合装置上部に設置した紫外線照射装置１７０（東芝ライテック株式会社製ＭＴ−４０２０）を用いて、１０ｍＪ／ｃｍ２の光量の紫外線を照射したところ、速やかに重合し水蒸気を発しながら膨張した。最大膨張時の重合体膨張倍率（Ａ／Ｃ）は２８倍であり、装置空隙率（Ｂ／Ａ）は１６であった。膨張した含水重合体は、重合開始から約１分後に収縮した。この収縮した含水重合体に、連続重合装置上部に設置した紫外線照射装置１８０（ウシオ電気株式会社製ＶＢ１５２０１ＢＹ）を用いて、２１０ｍＪ／ｃｍ２の光量の紫外線を照射した。ゲル状の含水重合体からなるゲルシートを、エンドレスベルト末端で回収し、排出口を通じてミートチョッパーに導き、連続的に細断した。細断した含水重合体を１８０℃に調温した熱風乾燥機で４０分間乾燥した後、卓上粉砕機で粉砕した。次いで粉砕物を目開き６００μｍと３００μｍの篩網で分級することにより、大部分が３００〜６００μｍの粒子径を持つベースポリマー（３）を得た。重合条件およびベースポリマーの物性を、まとめて表１に示す。
【００９７】
＜比較例１＞
図１１に示す、装置高さが１５ｃｍで一定の連続重合装置１４を用いた以外は、実施例１と同様の手順に従って、エンドレスベルトに単量体水溶液を供給した。
【００９８】
エンドレスベルト上に供給された単量体水溶液に、連続重合装置上部に設置した紫外線照射装置１７０（東芝ライテック株式会社製ＭＴ−４０２０）を用いて、９ｍＪ／ｃｍ２の光量の紫外線を照射したところ、速やかに重合し水蒸気を発しながら膨張した。最大膨張時の重合体膨張倍率（Ａ／Ｃ）は６５倍であり、装置空隙率（Ｂ／Ａ）は１．１であった。膨張した含水重合体は、重合開始から約１分後に収縮した。この収縮した含水重合体に、連続重合装置上部に設置した紫外線照射装置１８０（ウシオ電気株式会社製ＶＢ１５２０１ＢＹ）を用いて、１１０ｍＪ／ｃｍ２の光量の紫外線を照射した。ゲル状の含水重合体からなるゲルシートを、エンドレスベルト末端で回収し、排出口を通じてミートチョッパーに導き、連続的に細断した。細断した含水重合体を１８０℃に調温した熱風乾燥機で４０分間乾燥した後、卓上粉砕機で粉砕した。次いで粉砕物を目開き６００μｍと３００μｍの篩網で分級することにより、大部分が３００〜６００μｍの粒子径を持つベースポリマー（４）を得た。重合条件およびベースポリマーの物性を、まとめて表１に示す。
【００９９】
＜比較例２＞
図８に示す連続重合装置１１を用いて重合を行った。
【０１００】
単量体水溶液を、４８．５質量％水酸化ナトリウム水溶液を８．２５ｇ／秒、アクリル酸を１０．２ｇ／秒、３０質量％ポリエチレングリコールジアクリレート（数平均分子量５２３)水溶液（Ｉ）を０．１１２ｇ／秒、２０質量％アクリル酸水溶液９７．９質量部に２−ヒドロキシメチル−２−メチルプロピオフェノンを０．９８９質量部、ジエチレントリアミン５酢酸３ナトリウムを１．０８質量部溶解した溶液（ＩＩ）を０．１２６ｇ／秒、水を８．７５ｇ／秒の流量になるよう設定して、連続的にミキサーに供給し混合することによって調製した。このとき、単量体水溶液の温度は９６℃であった。この単量体水溶液に、さらに３質量％過硫酸ナトリウム水溶液を０．３８１ｇ／秒の流量で加えたのち、約１００℃に保温された４００ｃｍ／分の速度で走行する前記エンドレスベルトに、単量体水溶液を供給した。単量体水溶液は、単量体水溶液の仕込み厚さＤが０．３５ｃｍ、単量体水溶液の仕込み幅が１０ｃｍとなるように、連続的に供給された。装置高さ比（Ｅ／Ｄ）は、前半が１１４、後半が４３である。
【０１０１】
エンドレスベルト上に供給された単量体水溶液に、連続重合装置上部に設置した紫外線照射装置１７０（東芝ライテック株式会社製ＭＴ−４０２０）を用いて、８ｍＪ／ｃｍ２の光量の紫外線を照射したところ、速やかに重合し水蒸気を発しながら膨張した。最大膨張時の重合体膨張倍率（Ａ／Ｃ）は２０倍であり、装置空隙率（Ｂ／Ａ）は２７であった。膨張した含水重合体は、重合開始から約１分後に収縮した。この収縮した含水重合体に、連続重合装置上部に設置した紫外線照射装置１８０（ウシオ電気株式会社製ＶＢ１５２０１ＢＹ）を用いて、１７０ｍＪ／ｃｍ２の光量の紫外線を照射した。ゲル状の含水重合体からなるゲルシートを、エンドレスベルト末端で回収し、排出口を通じてミートチョッパーに導き、連続的に細断した。細断した含水重合体を１８０℃に調温した熱風乾燥機で４０分間乾燥した後、卓上粉砕機で粉砕した。次いで粉砕物を目開き６００μｍと３００μｍの篩網で分級することにより、大部分が３００〜６００μｍの粒子径を持つベースポリマー（５）を得た。重合条件およびベースポリマーの物性を、まとめて表１に示す。
【０１０２】
＜比較例３＞
図８に示す連続重合装置１１を用いて、重合を行った。
【０１０３】
ミキサーの後に冷却装置を設置して冷却することにより、過硫酸ナトリウム水溶液を加える前の単量体水溶液温度を７５℃とした以外は実施例１と同様の手順にしたがって、エンドレスベルト上に、単量体水溶液を供給した。
【０１０４】
エンドレスベルト上に供給された単量体水溶液に、連続重合装置上部に設置した紫外線照射装置１７０（東芝ライテック株式会社製ＭＴ−４０２０）を用いて、５ｍＪ／ｃｍ２の光量の紫外線を照射したところ、ベルト上に供給された単量体水溶液は、激しい破裂音を発しながら重合したが、沸点に達する前に重合および架橋が過度に進行し、ほとんど膨張しなかった。重合体膨張倍率（Ａ／Ｃ）は１．０倍であり、装置空隙率（Ｂ／Ａ）は１９８であった。この含水重合体に、連続重合装置上部に設置した紫外線照射装置１８０（ウシオ電気株式会社製ＶＢ１５２０１ＢＹ）を用いて、１１０ｍＪ／ｃｍ２の光量の紫外線を照射した。実施例１と同様の手順に従い、含水重合体を回収し、細断、乾燥、分級をおこない、ベースポリマー（６）を得た。重合条件およびベースポリマーの物性を、まとめて表１に示す。
【０１０５】
なお、Ａ（ｃｍ２）および各評価値は、以下の方法で算出した。
【０１０６】
＜Ａの算出＞
重合中の含水重合体をビデオで撮影し、撮影した画像から最大膨張時のベルト幅方向に対する断面積を算出した。
【０１０７】
＜残存モノマーの測定＞
脱イオン水１０００ｇに吸水性樹脂０．５ｇを加え、撹拌下で２時間抽出した後、濾紙を用いて膨潤ゲル化した吸水性樹脂を濾別し、濾液中の残存モノマー量を液体クロマトグラフィーで分析した。一方、既知濃度のモノマー標準溶液を同様にして分析して得た検量線を外部標準とし、濾液の希釈倍率を考慮して、吸水性樹脂中の残存モノマー量を求めた。
【０１０８】
＜無荷重下吸収倍率の測定＞
吸水性樹脂０．２ｇを不織布製の袋（６０ｍｍ×６０ｍｍ）に均一に入れ、０．９質量％塩化ナトリウム水溶液（生理食塩水）中に浸漬した。３０分後に袋を引き上げ、遠心分離機を用いて２５０×９．８１ｍ／ｓ２（２５０Ｇ）で３分間水切りを行った後、袋の質量Ｗ１（ｇ）を測定した。また、同様の操作を吸水性樹脂を用いないで行い、そのときの質量Ｗ０（ｇ）を測定した。そして、これらの質量Ｗ１およびＷ０から、次式
【０１０９】
【数５】
0004688535.tif 000006
【０１１０】
に従って、ＧＶ（無荷重下吸収倍率）を算出した。
【０１１１】
＜可溶分量の測定＞
２５０ｍｌ容量の蓋付きプラスチック容器に、０．９質量％塩化ナトリウム水溶液（生理食塩水）１８４．３ｇを測り取り、その水溶液中に吸水性樹脂１．００ｇを加え、１６時間撹拌することにより樹脂中の可溶分量を抽出した。この抽出液を濾紙を用いて濾過することにより得られた濾液５０．０ｇを測り取り、測定溶液とした。
【０１１２】
はじめに、生理食塩水だけを、０．１ＮのＮａＯＨ水溶液でｐＨ１０まで滴定を行い、その後、０．１ＮのＨＣｌ水溶液で、ｐＨ２．７まで滴定して、空滴定量（［ｂＮａＯＨ］）ｍｌ、［ｂＨＣｌ］ｍｌ）を求めた。
【０１１３】
同様の滴定操作を、測定溶液についても行うことにより、滴定量（［ＮａＯＨ］）ｍｌ、［ＨＣｌ］ｍｌ）を求めた。
【０１１４】
例えば、アクリル酸とそのナトリウム塩とからなる吸水性樹脂の場合、その重量平均分子量と上記操作により得られた滴定量とをもとに、吸水性樹脂中の可溶分量を以下の計算式により算出することができる。
【０１１５】
【数６】
0004688535.tif 000007
【０１１６】
＜紫外線光量測定＞
紫外線積算光量計ＵＩＴ−１５０（ウシオ電機株式会社製）に受光機ＵＶＤ−Ｓ３６５（ウシオ電機株式会社製）を取り付け、吸水性樹脂の重合時と同様の照射位置、照射時間における紫外線光量を測定した。
【０１１７】
【表１】
0004688535.tif 000008
【０１１８】
表１に示すように、側面および天井面が覆われた連続重合装置を用いて、本発明で規定する条件に合致するように重合反応を進行させることによって、得られる吸水性樹脂の特性が向上する。
【図面の簡単な説明】
【０１１９】
【図１】本発明の連続製造方法に用いられる連続重合装置の概略図である。
【図２】連続重合装置を用いて、単量体水溶液から表面架橋吸水性樹脂を製造する工程を説明する概略図である。
【図３】含水重合体が搬送されている連続重合装置の、エンドレスベルトの幅方向の断面図である。斜線で示された部分が、Ａに相当する部位である。
【図４】含水重合体が搬送されていない連続重合装置の、エンドレスベルトの幅方向の断面図である。斜線で示された部分が、Ｂに相当する部位である。
【図５】単量体水溶液が供給された連続重合装置の、エンドレスベルトの幅方向の断面図である。斜線で示された部分が、Ｃに相当する部位である。
【図６】単量体水溶液が供給された連続重合装置の、エンドレスベルトの幅方向の断面図である。矢印で示された部分が、ＤおよびＥに相当する。
【図７】天井面の高さを昇降させるネジ式昇降機構の概略図である。
【図８】実施例１、比較例２および３で用いられた連続重合装置の概略図である。
【図９】実施例２で用いられた連続重合装置の概略図である。
【図１０】実施例３で用いられた連続重合装置の概略図である。
【図１１】比較例１で用いられた連続重合装置の概略図である。
【符号の説明】
【０１２０】
１０〜１４…連続重合装置、
２０…解砕機、
３０…乾燥機、
４０…分級機、
５０…表面架橋装置、
６０…粉砕機、
７０…造粒機、
７５…スプレー、
１１０…投入口、
１２０…エンドレスベルト、
１３０…含水重合体、
１４０…排出口、
１５０…側面、
１６０…天井面、
１６１…フレーム、
１６２…調節螺軸、
１６３…調節ナット、
１７０…紫外線照射装置、
１８０…紫外線照射装置、
１９０…単量体水溶液。
【図１】
0004688535.tif 000012
【図２】
0004688535.tif 000013
【図３】
0004688535.tif 000014
【図４】
0004688535.tif 000015
【図５】
0004688535.tif 000016
【図６】
0004688535.tif 000017
【図７】
0004688535.tif 000018
【図８】
0004688535.tif 000019
【図９】
0004688535.tif 000020
【図１０】
0004688535.tif 000021
【図１１】
0004688535.tif 000022